(57)【要約】【課題】  本発明は樹脂評価システムに関し、最も成形バラツキに影響する樹脂粘度バラツキを定量的に記録することが可能な樹脂評価システムを提供することを目的としている。【解決手段】  射出成形機１０を用いて予め設定した射出条件でエアショット時の時間−圧力波形又は位置−圧力波形を自動的に取得する手段と、ある一つの樹脂グレードを同じ成形条件及び乾燥条件で複数回取得し重複した圧力データを記録する手段２１と、その複数回の圧力測定データから統計的代表値とバラツキの指標値を算出する手段２４ｂと、最も確からしい粘度として代表値を採用して粘度近似式を算出し、採用し得る上下限値の粘度としてバラツキの目標値を採用して粘度近似式を算出する手段２５ｂとを有し、樹脂固有値である粘度データとして採用し得る最も確からしい粘度データと上下限の粘度データを同時に登録するように構成する。【選択図】    図１
2005349794.tif 000002
【特許請求の範囲】
【請求項１】
射出成形機を用いて予め設定した射出条件でエアショット時の時間−圧力波形又は位置−圧力波形を自動的に取得する手段と、
ある一つの樹脂グレードを同じ成形条件及び乾燥条件で複数回取得し重複した圧力データを記録する手段と、
その複数回の圧力測定データから統計的代表値とバラツキの指標値を算出する手段と、
最も確からしい粘度として代表値を採用して粘度近似式を算出し、採用し得る上下限値の粘度としてバラツキの目標値を採用して粘度近似式を算出する手段と、
を有し、
樹脂固有値である粘度データとして採用し得る最も確からしい粘度データと上下限の粘度データを同時に登録することを特徴とする樹脂評価システム。
【請求項２】
前記樹脂温度、射出速度−圧力の値から樹脂温度、せん断速度−粘度の関係に変換する手段として、成形機のシリンダ−ノズル間の形状を記録した成形機データベースを有し、当該成型機のシリンダ−ノズル間形状における圧力損失と等価となる相当キャピラリィ長さと相当半径を算出する手段を有することを特徴とする請求項１記載の樹脂評価システム。
【請求項３】
前記樹脂温度、射出速度−圧力の値から樹脂温度、せん断速度−粘度の関係に変換する手段として、当該成型機、当該樹脂とスプル圧力センサを内蔵した金型を使用して取得した実測のスプル圧力データに対し、解析スプル圧力が適合するように流動シミュレーションを繰り返して粘度を探索計算する手段を有することを特徴とする請求項１記載の樹脂評価システム。
【請求項４】
前記複数回取得した圧力データの取得時成形条件が異なる場合、樹脂温度−圧力の近似式を使用して測定圧力値を補間する手段を設け、測定条件が不揃いの圧力データからも当該粘度データを算出することを特徴とする請求項１記載の樹脂評価システム。
【請求項５】
樹脂データベースに蓄えられた最も確からしい粘度データとその上下限の粘度データを用いて流動解析を行なう手段と、流動解析結果からスプル圧力を算出する手段と、スプル圧力から射出圧力を算出する手段を有し、これから成形しようとしている成形条件により解析を実施し、スプル先端圧力と射出圧力をそれぞれ算出し、そのスプル先端圧力及び射出圧力を表示する手段を有することを特徴とする請求項１記載の樹脂評価システム。
【発明の詳細な説明】
【技術分野】
【０００１】
本発明は樹脂評価システムに関し、更に詳しくは射出成形に使用する樹脂の評価と、実成形を忠実に再現する樹脂流動解析及び樹脂流動解析技術を元にした射出成形システムに関する。
【背景技術】
【０００２】
図１６は射出成形機の構成例を示す図である。図において、２０１はノズル、２０２はシリンダ、２０３はスクリュー、２０４はシリンダ内に樹脂のペレットを供給するホッパ、２０５は射出機構部を搭載するフロントプレート、２０６はリアプレートである。フロントプレート２０５とリアプレート２０６との間にはガイドバー２０７が複数設けられ、これらのガイドバー２０７にガイドされてプレッシャープレート２０８が左右方向に移動可能に配置される。
【０００３】
プレッシャープレート２０８にはスクリュー２０３の基部が回転自在に取り付けられている。この基部にはプーリーが取り付けられ、スクリュー回転用サーバモータＭ１によって駆動プーリー、タイミングベルト等を介してスクリュー２０３が回転駆動される。また、プレッシャープレート２０８には圧力センサ（ロードセル）２０９を介してボールナット２１０が取り付けられ、このボールナット２１０にはボールネジ２１１が螺合している。ボールネジ２１１は射出用サーボモータＭ２によって駆動プーリー、タイミングベルト、受動プーリーを介して回転駆動されるようになっている。
【０００４】
射出工程時には、射出用サーボモータＭ２が駆動され、ボールネジ２１１が回転し、ボールネジ２１１に螺合するナット２１０及びプレッシャープレート２０８が前進（図の左方向）し、スクリュー２０３も前進してシリンダ２０２内の溶融された樹脂が射出されることになる。噴出された樹脂は、図示しない金型に入り、冷えて固まることで、所望の形の樹脂製品ができる。
【０００５】
従来の樹脂流動解析及び射出成形支援システムで使用される樹脂データ、特に粘度データは専用の粘度測定機にり測定するのが一般的である。また、実際の成型状況にマッチした樹脂特性を測定する方法が知られている（例えば特許文献１参照）。この方法による樹脂評価方法は、同一の樹脂に対して樹脂温度依存及び射出速度依存に対する樹脂圧力値（射出圧力値）の関係式を持ち、同一のグレード樹脂の特性を製造ロット間及び乾燥条件等の違いを測定結果毎に比較・推定することが可能である（例えば特許文献１参照）。
【０００６】
一方、射出成形用の流動解析は、解析形状モデル、成形条件データ及び物性データを用いてシミュレーション計算される。特に粘度データの精度が非常に重要である。そこで実際の射出成形状況と同じ状況での樹脂粘度を実現する方法が知られている（例えば特許文献２参照）。ここで、特許文献１により得られた樹脂温度、射出速度−圧力の関係から樹脂温度、せん断速度−粘度の関係に変換され、解析に適用が可能となった。
【０００７】
また、他の技術として、ＣＡＥ（Ｃｏｍｐｕｔｅｒ  Ａｉｄｅｄ  Ｅｎｇｉｎｅｅｒｉｎｇ）による樹脂流動解析結果を利用して簡単な方法で成形条件の射出圧力カーブを得る方法が知られている（例えば特許文献３参照）。
【特許文献１】特開２００２−３３１５５８号公報（第８〜１０頁、図９）
【特許文献２】特開２００３−１４５５７７号公報（第３〜４頁、図１）
【特許文献３】特開２０００−３５５０３３号公報（第６〜７頁、図２）
【発明の開示】
【発明が解決しようとする課題】
【０００８】
一般に、粘度データは専用の粘度測定機（キャピラリレオメータ等）により測定するが、測定バラツキが大きく、また、測定時間がかかるため、複数回測定し、統計的確からしさ等の評価がされていなかった。前記特許文献１により粘度測定の利便性が大きく改善され、複数回の粘度測定も容易となった。
【０００９】
しかしながら、その測定誤差は依然として存在している。特に、射出速度が低い測定データのバラツキが大きい。図１７はエアショット（金型がない状態で溶融された樹脂をノズルから噴出すること）圧力測定のバラツキを示す図である。図において、横軸はスクリュー移動量［ｍｍ］、縦軸は圧力［ＭＰａ］又は圧力差［ＭＰａ］である。使用した樹脂はＡＢＳ／ＰＣ、測定樹脂温度は２５０゜Ｃ、測定射出速度は１０ｍｍ／ｓ、シリンダ径２０ｍｍ、ノズル穴径２．５ｍｍである。
【００１０】
図のｆ１が樹脂評価装置で１回目に測定した時の樹脂圧力、ｆ２が樹脂評価装置で２回目に測定した時の樹脂圧力、ｆ３がｆ１とｆ２の差分である。同じ射出成形機、同じ樹脂を用いても、図のｆ１、ｆ２に示すように圧力はばらつく。
【００１１】
一般に、流動解析システムで利用するには、樹脂温度、せん断速度−粘度の関係に変換が必要であり、一般にせん断速度依存性はべき乗、樹脂温度依存性は自然対数の乗数の関係があり、せん断速度−粘度のグラフは両対数グラフでプロットされるのが一般的である。粘度を最も利用しやすい３定数粘度式に近似する場合、グラフ上では僅差でも実数に戻した場合、その差が大きく、一つのフィッティング結果である粘度で解析した場合、実圧力がどのようにばらつくか予測できなかった。粘度ηは、次式で表わされる。
【００１２】
【数１】
2005349794.tif 000003
【００１３】
ここで、
【００１４】
【数２】
2005349794.tif 000004
【００１５】
はせん断速度、Ｔは樹脂温度である。Ａ，Ｂ，Ｃはいわゆる近似式係数である。３定数Ａ，Ｂ，Ｃが分かれば、粘度が求まる。
また、せん断速度によりバラツキ分布が変化することが、実測圧力値のバラツキとしては把握できていても、その効果を解析に適用することができなかった。
【００１６】
逆に、一般的に樹脂の物性値も製造ロット毎にバラツキを有しているが、そのバラツキを定量的かつ簡便に評価する方法がなかった。前記特許文献１に記載されている発明によりその測定の簡便性は改善されたが、その測定結果を蓄積するデータベースにバラツキ実績を蓄積し、新たにとった測定データを評価する手段を有していなかった。
【００１７】
一方、これまでの樹脂流動解析は、樹脂の粘度データを物質固有の一意の値として扱っており、樹脂物性は変動がないものとして扱っている。そのため、従来の樹脂流動解析では実成形における樹脂物性変動による成形条件変動を検討することはできなかった。
【００１８】
本発明はこのような課題に鑑みてなされたものであって、最も成形バラツキに影響する樹脂粘度バラツキを定量的に記録することが可能な樹脂評価システムを提供することを目的としている。
【課題を解決するための手段】
【００１９】
（１）請求項１記載の発明は、射出成形機を用いて予め設定した射出条件でエアショット時の時間−圧力波形又は位置−圧力波形を自動的に取得する手段と、ある一つの樹脂グレードを同じ成形条件及び乾燥条件で複数回取得し重複した圧力データを記録する手段と、その複数回の圧力測定データから統計的代表値とバラツキの指標値を算出する手段と、最も確からしい粘度として代表値を採用して粘度近似式を算出し、採用し得る上下限値の粘度としてバラツキの目標値を採用して粘度近似式を算出する手段とを有し、樹脂固有値である粘度データとして採用し得る最も確からしい粘度データと上下限の粘度データを同時に登録することを特徴とする。
【００２０】
（２）請求項２記載の発明は、前記樹脂温度、射出速度−圧力の値から樹脂温度、せん断速度−粘度の関係に変換する手段として、成形機のシリンダ−ノズル間の形状を記録した成形機データベースを有し、当該成型機のシリンダ−ノズル間形状における圧力損失と等価となる相当キャピラリィ長さと相当半径を算出する手段を有することを特徴とする。
【００２１】
（３）請求項３記載の発明は、前記樹脂温度、射出速度−圧力の値から樹脂温度、せん断速度−粘度の関係に変換する手段として、当該成型機、当該樹脂とスプル圧力センサを内蔵した金型を使用して取得した実測のスプル圧力データに対し、解析スプル圧力が適合するように流動シミュレーションを繰り返して粘度を探索計算する手段を有することを特徴とする。
【００２２】
（４）請求項４記載の発明は、前記複数回取得した圧力データの取得時成形条件が異なる場合、樹脂温度−圧力の近似式を使用して測定圧力値を補間する手段を設け、測定条件が不揃いの圧力データからも当該粘度データを算出することを特徴とする。
【００２３】
（５）請求項５記載の発明は、樹脂データベースに蓄えられた最も確からしい粘度データとその上下限の粘度データを用いて流動解析を行なう手段と、流動解析結果からスプル圧力を算出する手段と、スプル圧力から射出圧力を算出する手段を有し、これから成形しようとしている成形条件により解析を実施し、スプル先端圧力と射出圧力をそれぞれ算出し、そのスプル先端圧力及び射出圧力を表示する手段を有することを特徴とする。
【００２４】
（６）この発明において、事前解析条件として、粘度データの上下限値を誤差要因とし、これから成形しようとする製品の成形条件を制御因子とした解析計算結果のスプル先端圧力及び射出圧力を分析することを特徴とする。
【００２５】
（７）また、この発明において、射出成形機を用い、予め設定した射出条件でエアショット時の時間−圧力波形又は位置−圧力波形を自動的に取得する手段と、ある一つの樹脂グレードを同じ成形条件及び乾燥条件で複数回取得した圧力データを記録する手段と、その複数回の圧力測定データから代表値とバラツキの指標を算出する手段とを有し、粘度を算出する元データとして算出した代表値と上下限情報を登録した樹脂データベースを有することを特徴とする。
【００２６】
（８）また、この発明において、予め蓄積された樹脂の圧力代表値と上下限情報を有し、今回取得したエアショット圧力値の偏差値を求める手段を有し、採用可否の判断となるしきい値と偏差値を比較して、樹脂納品時にそのロットの良否判定と傾向を取得することを特徴とする。
【発明の効果】
【００２７】
（１）請求項１記載の発明によれば、樹脂固有値である粘度データとして採用し得る最も確からしい粘度データと上下限の粘度データを同時に登録して、最も成形バラツキに影響する樹脂粘度バラツキを定量的に記録することが可能となる。
【００２８】
（２）請求項２記載の発明によれば、成形機のシリンダ−ノズル間の形状における圧力損失と等価となる相当キャピラリィ長さと相当半径を算出することができる。
（３）請求項３記載の発明によれば、解析スプル圧力が適合するように流動シミュレーションを繰り返して粘度を算出することができる。
【００２９】
（４）請求項４記載の発明によれば、測定条件が不揃いの圧力データからも粘度データを算出することができる。
（５）請求項５記載の発明によれば、採用しようとする樹脂のバラツキを想定した場合の所要圧力の範囲を事前に予測することができる。
【００３０】
（６）また、本発明によれば、事前解析条件として、粘度データの上下限値を誤差要因とし、これから成形しようとする製品の成形条件を制御因子とした解析計算結果のスプル先端圧力及び射出圧力を分析することができる。
【００３１】
（７）また、本発明によれば、射出成形機を用い、予め設定した射出条件でエアショット時の時間−圧力波形又は位置−圧力波形を自動的に取得する手段と、ある一つの樹脂グレードを同じ成形条件及び乾燥条件で複数回取得した圧力データを記録する手段と、その複数回の圧力測定データから代表値とバラツキの指標を算出する手段とを有し、粘度を算出する元データとして算出した代表値と上下限情報を登録した樹脂データベースを有することにより、最も成形バラツキに影響する樹脂粘度バラツキを定量的に記録することが可能となる。
【００３２】
（８）また、本発明によれば、予め蓄積された樹脂の圧力代表値と上下限情報を有し、今回取得したエアショット圧力値の偏差値を求める手段を有し、採用可否の判断となるしきい値と偏差値を比較して、樹脂納品時にそのロットの良否判定と傾向を取得することにより、樹脂納品時にそのロットの良否判定と傾向を取得することができる。
【発明を実施するための最良の形態】
【００３３】
以下、図面を参照して本発明の実施の形態例を詳細に説明する。
図１は本発明のシステム構成例を示すブロック図であり、システム構成と処理手順を示している。図において、１０は射出成形機、２０は第１コンピュータシステム、３０は第２コンピュータシステム、４０は第３コンピュータシステムである。１はこれら射出成形機１０、第１コンピュータシステム２０、第２コンピュータシステム３０、第３コンピュータシステムが共通接続されるシステムバスである。
【００３４】
射出成形機１０には制御システムが組み込まれており、エアショット条件設定部２にエアショット条件を設定し、エアショット自動運転部３で自動運転する。この自動運転において、エアショットデータ計測部４はエアショットデータを計測する。エアショットデータ計測部４で計測されたデータは、エアショットデータファイル整形部５に記憶される。エアショットデータファイル送信部６は、エアショットデータファイル整形部５のデータを送信する。
【００３５】
第１コンピュータシステム２０において、１１は樹脂特性評価システム用データを記憶する樹脂特性評価システム用データベース１１である。データベース２には、エアショット波形と分析結果が記憶される。エアショットデータ受信部１２は射出成形機１０からのエアショットデータを受信する。エアショットデータ分析部１３は、射出速度、樹脂温度−射出圧力の関係式を算出する。
【００３６】
第２コンピュータシステム３０において、２１は粘度、樹脂物性等の解析用樹脂データを記憶する樹脂データベースである。既存エアショットデータを使用する場合、エアショットデータの検索部２２ａでエアショットデータの検索を行ない、エアショットデータの摘出部２３ａでエアショットデータの摘出を行なう。エアショットデータ正規化部２４ａはエアショットデータの正規化を行なう。統計的代表、バラツキ算出部２５ａは統計的代表値とバラツキを算出する。せん断速度−粘度変換部２６ａは、せん断速度から粘度への変換を行なう。樹脂データベース２１の取り込みファイル形式出力部２７ａは、取り込みファイルを第３コンピュータシステム４０に出力する。
【００３７】
新規エアショットデータを取得する場合、エアショット条件設定部２２ｂは射出成形機１０のエアショット条件設定部２にエアショット取得条件を設定する。エアショット取得条件送信部２３ｂはエアショット取得条件を送信する。エアショットデータの摘出部２４ｂはエアショットデータの摘出を行なう。統計的代表、バラツキ算出部２５ｂは統計的代表値の算出と、バラツキの算出を行なう。せん断速度−粘度変換部２６ｂはせん断速度から粘度への変換を行なう。樹脂データベース２１の取り込みファイル形式出力部２７ｂは、解析用樹脂データベースの取り込みファイル形式を出力する。
【００３８】
第３コンピュータシステム４０は取得したデータを用いてシステムの解析を行なう。コンピュータシステム４０において、バラツキを持つ樹脂物性データを用いて解析を行なう場合について説明する。精度の最も確からしい値による解析部３１は、精度の最も確からしい値による解析を行なう。次に、粘度の上下限値による解析部３２は、粘度の上下限値による解析を行なう。とり得る圧力範囲算出部３３は、とり得る圧力範囲の算出を行なう。成形可否判定部３４は、成形可否の判定を行なう。
【００３９】
次に、これら構成要素の関係を有機的に結合した場合の動作について説明する。エアショットデータを取得するために電動射出成形機１０があり、その制御装置にエアショット圧力（値又は波形）を取得するための射出条件を入力する。入力された射出条件（樹脂温度、射出速度）及びデータ取得条件でエアショット時の時間−圧力波形又は位置−圧力波形を取得する。
【００４０】
ここで、エアショットの度、少なくとも樹脂グレード、データ取得年月日、データ取得成形条件、データ取得条件、取得した圧力波形、圧力値（最終値、漸近値）を記録したデータファイル２１を作成し保存する。次に、その樹脂のエアショット圧力から粘度を算出するために採用するデータファイルを選択し、それをサンプル母集団として取得整形条件における圧力値の統計的に最も確からしい値として、平均値、中央値、最頻値等を算出する。同時にバラツキを表す指標として範囲、分散、標準偏差、変動係数等を算出する。解析に利用される粘度データとして樹脂データベース２１に登録する時、基本値として最も確からしい値の何れかを選択し、粘度を算出し登録する。また、バラツキの実績値から採用し得る上下限値としてバラツキを表す指標のうちの何れかの値を採用し、上下限の粘度データとして算出し、同時に登録している。
【００４１】
次に、どのようにして粘度を求めているかについて説明する。図２は射出圧力と射出速度特性を示す図である。縦軸は射出圧力を、横軸は射出速度を示す。射出圧力はノズル先端の圧力を、射出速度はノズル先端の速度をそれぞれ示している。所定の射出速度をパラメータとして、それぞれの射出速度において、複数の測定を行なう。そして、測定した値から統計的代表値（平均値、中央値、最頻度）が求まる。そして、バラツキの指標値（範囲、分散、標準偏差、標準誤差、変動係数）が求まる。図では、真ん中の×が最も確からしい値、その上下における×がバラツキの上下限値を示している。
【００４２】
次に、図２に示す射出圧力と射出速度の特性から図３に示す粘度−せん断速度特性を求めることを考える。粘度は、射出成形機の特性を基も的確に表示するデータである。従来のシステムでは、この粘度を専用のキャピラリィ粘度計（キャピラリィレオメータ）で求めていた。図４はキャピラリィ粘度計の構成例を示す図である。ノズル部の長さをＬ、空洞部の半径をＲ、ノズル部に作用する圧力（キャピラリィ印加圧）をΔＰとする。キャピラリィ粘度計は、溶融された樹脂を射出した時の反力から粘度をもとめるようになっている。本願発明では、専用の粘度計を用いることなく、粘度を求めることができるようにした点が特徴となっている。せん断速度
【００４３】
【数３】
2005349794.tif 000005
【００４４】
は次式で表わされる。
【００４５】
【数４】
2005349794.tif 000006
【００４６】
ここで、Ｑは溶融樹脂の流量であり、次式で表わされる。
Ｑ＝πＲ2ｖ                  （３）
ここで、Ｒｅは相当半径であり、実験的に求めたものである。ｖは射出速度である。Ｒは射出成形機のシリンダ半径である。相当半径Ｒｅは図４に示すキャピラリィ粘度計と等価な実際の射出成形機のノズル部分の仮想的な半径を示している。キャピラリィ粘度計と実際のノズルとは差があることに鑑みて、実際のノズルに適用した場合の半径を示している。相当半径Ｒｅは、次式で求めることができる。
【００４７】
【数５】
2005349794.tif 000007
【００４８】
ここで、ΔＰはノズルの印加圧力（定圧）である。一方、せん断応力τは次式で表わされる。
τ＝Ｒｅ・ΔＰ／２Ｌｅ          （５）
ここで、Ｌｅはノズル部分の相当キャピラリィ長さ（＝ノズル長）である。
【００４９】
ここで、実験的に求めた樹脂の粘度ηは次式で表わされる。
【００５０】
【数６】
2005349794.tif 000008
【００５１】
（３）〜（５）式を（６）式に代入すれば、粘度ηは求まる。求まった粘度ηから解析に用いるηの算出式
【００５２】
【数７】
2005349794.tif 000009
【００５３】
を求める。（６）式は、実験値であり、この実験値から最小２乗法を用いたフィッティングにより（７）式を算出する。これで、圧力データから粘度データへの変換がなされたことになる。この変換は、図１のせん断速度−粘度変換部２６ａ、２６ｂが行なう。この近似式（７）式を用いて、解析用のデータを算出する。そして、樹脂固有値である粘度データとして採用し得る最も確からしい粘度データと上下限の粘度データを同時に求めて、樹脂データベース２１に記憶しておく。ここで、樹脂データベース２１に記憶する粘度データは、以下のような式で記憶される。
【００５４】
【数８】
2005349794.tif 000010
【００５５】
ここで、η1は最も確からしい粘度、η2は粘度の上限値、η3は粘度の下限値である。具体的には、（７）式に示す３種類の粘度データが記憶されることになる。Ａｉ，Ｂｉ，Ｃｉ（ｉ＝１〜３）はそれぞれ対応する３定数である。
【００５６】
この実施の形態例によれば、樹脂固有値である粘度データとして採用し得る最も確からしい粘度データと上下限の粘度データを同時に登録して、最も成形バラツキに影響する樹脂粘度バラツキを定量的に記録することが可能となる。
【００５７】
図５は正確な粘度が判明しているマスタバッチがある場合の粘度算出手順を示す図である。縦軸は粘度、横軸はせん断速度である。（ａ）は粘度とせん断速度との関係を示す図である。（ｂ）におけるフローは以下の通りである。
【００５８】
先ず、相当半径（初期値）を入力する（Ｓ１）。次に、今回の測定粘度をプロットする（Ｓ２）。次に、既知の粘度プロットとの差分（面積）を算出する（Ｓ３）。次に、求めた差分が最小であるかどうかをチェックする（Ｓ４）。差分が最小でない場合、相当半径の変更を行ない（Ｓ５）、ステップＳ２に戻る。ステップＳ４において差分が最小である場合、相当半径を決定し（Ｓ６）、決定した相当半径によるプロットのフィッティングを行なう（Ｓ７）。次に、粘度を決定し（Ｓ８）、処理を終了する。この実施の形態例によれば、成形機のシリンダ−ノズル間の形状における圧力損失と等価となる相当キャピラリの長さと相当半径を算出することができる。
【００５９】
図６は実測スプル圧力による粘度算出手順を示す図である。ここで、スプル圧とは、金型を実際に取り付けた状態における金型入口の圧力をいう。図は、予め正確な粘度が判明しているマスタバッチが存在しない場合、流路形状の判明している流路を流動した時の解析圧力と実測圧力が合う粘度を繰り返し計算により探索し、探索した結果の粘度を最も確からしい粘度として粘度として採用することにより、相当半径が逆算できる手順を示している。
【００６０】
先ず、センサ金型によるスプル圧力を取得する（Ｓ１）。次に、粘度をパラメータとした実験計画法により粘度をチューニングする（Ｓ２）。次に、相当半径を算出する（Ｓ３）。即ち、この手順によれば、予め正確な粘度が判明している樹脂マスタバッチが存在しない場合、流路形状の判明している流路を流動時の解析圧力と実測圧力が合う粘度を繰り返し計算により探索し、探索した結果の粘度を最も確からしい粘度として（８）式の粘度として採用することにより、相当半径を算出することができる。この樹脂の形態例によれば、解析スプル圧力が適合するように流動シミュレーションを繰り返して粘度を算出することができる。
【００６１】
予め正確な粘度が判明している樹脂マスタバッチが存在しない場合、流路形状の判明している流路を流動した時の解析圧力と実測圧力が合う粘度を繰り返し計算により探索し、探索した結果の精度を最も確からしい粘度として前述の（８）式の粘度として採用することにより、相当半径を算出することができる。
【００６２】
図７は近似式を使用したプロットデータ正規化手順を示す図である。（ａ）は射出速度［ｍｍ／ｓｅｃ］と射出圧力［ＭＰａ］との関係を示す図、（ｂ）はプロットデータの正規化手順を示す図である。図は複数回取得した圧力データの取得成形条件（樹脂温度、射出時間）が異なる場合、射出速度、樹脂温度−圧力の近似式
Ｐ＝Ａ・ｖα・ｅBT      （８）
を使用して測定圧力値を補間する手順を示している。ここで、Ｐは射出圧力、ｖは射出速度、Ｔは樹脂温度、Ａ〜Ｃは近似式係数である。
【００６３】
（ａ）において、図のグラフは（８）式で示す射出圧力の様子を示している。図中、●は１０，２０，１００，２００ｍｍ／ｓｅｃで表された特性を、○は射出速度５，１１，１１０ｍｍ／ｓｅｃを１０，２０，１００，２００ｍｍ／ｓｅｃに揃えたデータを示している。この図において、パラメータは樹脂温度（Ｔ１〜Ｔ３）である。
【００６４】
次に、（ｂ）について説明する。先ず、所望の射出条件の圧力データがあるかどうかチェックする（Ｓ１）。圧力データがない場合、今回測定のエアショットデータ内挿近似式を算出する（Ｓ２）。次に、所望の射出条件における圧力値を推定する（Ｓ３）。ステップＳ１において所望の射出条件の圧力データがある場合には、ステップＳ４に進む。ステップＳ４では、推定データで母集団に統合する。次に、統計的代表値とバラツキ値を算出する（Ｓ５）。
【００６５】
この実施の形態例では、複数回取得した圧力データの取得時成形条件（樹脂温度、射出時間）が異なる場合、射出速度、樹脂温度−圧力の近似式（８）式を使用して測定圧力を補間する手順を示している。
【００６６】
この樹脂の形態例によれば、測定条件が不揃いの圧力データからも粘度データを算出することができる。
図８は粘度グラフにおける最も確からしい粘度（平均値）ととり得る粘度範囲（全範囲）の関係を示す図である。横軸はｌｏｇ10（せん断速度）、縦軸はｌｏｇ10（粘度η）である。図は、樹脂データベースに蓄えられた最も確からしい粘度データとその上下限の粘度データを採用し、これから成形しようとしている成形条件により解析を実施して、スプル先端圧力と射出圧力をそれぞれ算出し、そのスプル先端圧力（値又は波形）及び射出圧力（値又は波形）を表示する手順を示している。
【００６７】
樹脂データベース２１に蓄えられた最も確からしい粘度データとその上下限の粘度データを採用し、これから成形条件により解析を実施して、スプル先端圧力と射出圧力をそれぞれ算出し、そのスプル先端圧力（値または波形）及び射出圧力（値又は波形）を表示する手順を示している。
【００６８】
図８において、ｆ１は最も確からしい値によるプロット、ｆ２、ｆ３は範囲を採用した上下限プロットを示す。ｆ４、ｆ５、ｆ６は分布関数である。これら３つの特性曲線は、温度をパラメータとしている。Ｔ１はｆ２を、Ｔ２はｆ１を、Ｔ３はｆ３をそれぞれ示す。
【００６９】
図９は粘度グラフによる最も確からしい粘度（平均値）ととり得る粘度範囲（標準偏差）の関係を示す図である。
この実施の形態例によれば、採用しようとする樹脂のバラツキを想定した場合の所用圧力の範囲を事前に予測することができる。
【００７０】
図１０は粘度バラツキを使用した安定成形条件算出ステップを示す図である。図は、図８、図９において実施する解析を成形条件を制御因子とした実験計画法（例えば田口メソッド）の直交表の組み合わせで行なうことにより、樹脂のバラツキを考慮した安定成形条件を定量的に事前推定するステップを示している。
【００７１】
横軸時間と縦軸圧力により表した解析射出圧力特性の、上限粘度による解析射出圧力をＮ２、最も確からしい粘度による解析射出圧力をＮ１、下限粘度による解析射出圧力をＮ３として、これらＮ１〜Ｎ３を信号因子とする解析結果出力をＡ、粘度バラツキを誤差要因として織り込んだ場合のＳＮ比（安定度）をＢとする（直交表）。これら条件を元にＳＮ比から安定条件を決定する（Ｓ７）。
【００７２】
最も確からしい粘度で実験計画に基づいた解析を行なう（Ｓ１）。次に、上下限粘度で同様に解析する（Ｓ２）。次に、Ｎ＝３で分析する（Ｓ３）。次に、粘度の上下限によるバラツキが推定される（Ｓ４）。次に、粘度と成形条件の関係が推定される（Ｓ５）。次に、ステップＳ７で求めたＳＮ比を元に最も安定した成形条件を算出する（Ｓ６）。
【００７３】
この実施の形態例は、図８、図９において実施する解析の成形条件を制御因子とした実験計画法による直交表の組み合わせで行なうことにより、樹脂のバラツキを考慮した安定成形条件を定量的に事前推定するものである。
【００７４】
この実施の形態例によれば、事前形成条件として、粘度データの上下限値を誤差要因とし、これから成形しようとする製品の成形条件を制御因子とした解析計算結果のスプル先端圧力及び射出圧力を分析することができる。
【００７５】
図１１は保存データ構成を示す図である。図において、Ｃは測定データファイル、ＤはＩＮＤＥＸファイルを示している。ＩＮＤＥＸファイルには、解析した結果が入る。例えば粘度データ（統計的代表値）とバラツキ情報が入る。
２１は樹脂データベースである。樹脂データベースに登録する情報として、圧力の実測データを登録する手順を示している。測定データが、例えば
２３０，９０，６１となっている場合、“２３０”が樹脂温度を、“９０”が射出速度［ｍｍ／ｓｅｃ］を、“６１”が射出圧力［ＭＰａ］を示している。
【００７６】
この実施の形態例によれば、粘度を算出する元データとして算出した代表値と、上下限情報を登録した樹脂データベースを有することにより、最も成形バラツキに影響する樹脂粘度バラツキを定量的に記録することが可能となる。
【００７７】
図１２はとり得る粘度範囲と受入検査時のプロットによる良否判定の説明図である。横軸はｌｏｇ１０（せん断速度）を、縦軸はｌｏｇ１０（粘度）を示す。図において、Ｋは上下限を超えたプロットを示し、Ｊは標準偏差を採用した上下限プロットを示している。図は樹脂温度、射出速度−圧力のデータの段階で、樹脂納品時における受け入れ検査として、エアショット圧力値の偏差値を求め、上下限情報と比較し、受け入れ可否を判定する手順を示している。
【００７８】
この実施の形態例によれば、予め蓄積された樹脂の圧力代表値と上下限情報を有し、今回取得したエアショット圧力値の偏差値を求める手段を有し、採用可否の判断となるしきい値と偏差値を比較して、樹脂納品時にそのロットの良否判定と傾向を取得することにより、樹脂納品時にそのロットの良否判定と傾向を取得することができる。
【００７９】
次に、樹脂評価方法及び装置を使用したデータ登録方法について具体的に説明する。先ず、ノズル電動式射出成形機で、計量を可能にするため射出成形機固定側プラテンにノズルタッチ用板を取り付ける。そして、使用する樹脂を樹脂メーカが指定した乾燥条件で乾燥を行なう。次に、電動式射出成形機で樹脂評価条件を入力する。樹脂評価条件は、シリンダ温度（樹脂温度）及び射出速度を複数設定し、計量位置、背圧、回転数、サックバック量等を固定して入力する。測定の条件を安定化させるため、数回のパージを行なった後、樹脂評価装置により測定を開始する。
【００８０】
樹脂圧力測定は、全て自動で行なわれる。測定条件の例として、射出ユニットが前進し、測定用板にノズル先端が突き当たり、射出ユニットが停止後、計量を開始する。計量終了後、射出ユニットが後退して、指定した樹脂温度及び射出速度により射出を開始する。これにより、スクリュー末端のロードセルで受けた射出圧力を樹脂圧力とし、時間と樹脂圧力データ及び測定条件データがネットワークを介してコンピュータ内へ格納される。これを測定した条件分繰り返す。
【００８１】
コンピュータ内では、格納された時間と樹脂圧力データから樹脂圧力データの末端の値（最終樹脂圧力）を算出する。また、速度及び温度下における最終樹脂圧力を（９）式に代入し、最小２乗法により、３定数樹脂物性係数のαｎ、βｎ、θｎを算出後、係数をデータ保存する。
【００８２】
Ｐ＝θｎ・ｖαn・ｅβnT      （９）
ここで、αｎ、βｎ、θｎは定数（ｎは測定した回数）である。Ｐは樹脂圧力、ｖは射出速度、Ｔは樹脂温度である。以上を基本工程として、従来の樹脂評価方法及び装置で測定を実施する。
【００８３】
本発明では、基本工程を樹脂の製造ロットや季節及び気温が変化した時だけ、樹脂乾燥条件、温度、速度及び計量条件は固定し、任意回数実施する。そのため、算出される定数のαｎ、βｎ、θｎは測定した回数分存在することになる。ここで、粘度プロットのための成形条件が揃っている場合は、その測定圧力のまま蓄積することができる。しかしながら、成形条件が不揃いの場合、先に算出した当該エアショットにおけるαｎ、βｎ、θｎを用い、成形条件を補間した時の圧力値を推定し、採用するようにしている。
【００８４】
次に、採用し得る程度の上下限情報の作成手順を説明する。ここでは、バラツキの指標を求め、それを記録する。本実施の形態例では、推定計算のため代表値として平均値、バラツキの指標としては分散を記録している。このようにすることにより、せん断速度によりバラツキの傾向が異なることを記録できるようにしている。具体的には、せん断速度が低い場合はバラツキ傾向が大きく、せん断速度が高い場合にはバラツキが少ないことである。
【００８５】
図１３は本発明のデータ登録フローを示す図である。先ず、エアショット条件を設定する（Ｓ１）。次に、エアショットデータを取得する（Ｓ２）。次に、同じ樹脂の測定データが既存のものとしてあるかどうかチェックする（Ｓ３）。同じ樹脂の測定データがない場合には測定シーケンスに入る（Ｓ４）。測定データがある場合には、既存データを検索する（Ｓ５）。次に、エアショット条件が今回と同じであるかどうかチェックする（Ｓ６）。異なる場合には、プロット条件を入力し（Ｓ７）、各測定データ毎の内挿式によりプロット条件における圧力値を推定する（Ｓ８）。
【００８６】
ステップＳ６において、エアショット条件が同じ場合、又はステップＳ８により圧力値を推定した場合には、各プロット条件における圧力値データをマージする（Ｓ９）。次に、各プロット条件における圧力値の統計的代表値（一般には平均値）を算出する（Ｓ１０）。次に、各プロット条件における代表値を採用して粘度を算出する（Ｓ１１）。そして、最も確からしい粘度を求めて（Ｓ１２）、樹脂データベース２１に記憶させる。次に、各プロット条件における圧力値のバラツキ指標値（一般に分散、標準偏差）を算出する（Ｓ１３）。
【００８７】
次に、各プロット条件における上限のバラツキ指標値（一般に平均値＋標準偏差）を採用して粘度を算出する（Ｓ１４）。そして、上限の粘度を求めて（Ｓ１５）、樹脂データベース２１に記憶させる。次に、各プロット条件における下限のバラツキ指標値（一般に平均値＋標準偏差）を採用して粘度を算出する（Ｓ１６）。そして、下限の粘度を求めて（Ｓ１７）、樹脂データベース２１に記憶させる。以上の処理が終了したら、算出したデータを樹脂データベース２１に登録して処理を終了する。なお、樹脂データベース２１に記憶されたデータは、読み出されて既存データ４０として、ステップＳ５における検索の対象となる。
【００８８】
図１４は登録データによるロット判定フローを示す図である。先ず、エアショット条件を設定し（Ｓ１）、エアショットデータを取得する（Ｓ２）。そして、同じ樹脂の測定データが既存のものとしてあるかどうかチェックする（Ｓ３）。ない場合には、データ蓄積処理に入る（Ｓ４）。ステップＳ３において、既存データが存在する場合には、既存データを検索する（Ｓ５）。そして、エアショット条件が同じであるかどうかチェックする（Ｓ６）。異なる場合にはプロット条件を入力し（Ｓ７）、各測定データ毎の内挿式によりプロット条件における圧力値を推定する（Ｓ８）。
【００８９】
ステップＳ６において、エアショット条件が同じであった場合、又はステップＳ８においてプロット条件における圧力値を推定した後は、各プロット条件における圧力値の上下限値を呼び出す（Ｓ９）。一方、樹脂データベース２１からは上限の圧力値４１と下限の圧力値４２が呼び出され、今回測定の圧力値が既存データの上下限値内に入っているかどうかチェックする（Ｓ１０）。はみ出している場合には、受入検査不合格とし、返品する（Ｓ１１）。上下限値内に入っている場合には、受入検査合格とし、当該製品を受け入れる（Ｓ１２）。
【００９０】
図１５は本発明の相当成形条件算出のフローを示す図である。先ず、成形条件と射出圧力（解析値）の関係を求める実験計画を立案する（Ｓ１）。立案されるものは、信号因子−射出出力（解析値）、制御因子−成形条件、誤差因子−粘度バラツキである。次に、直交表に基づいた整形条件（制御因子）の組み合わせで、誤差要因として平均値、上限値、下限値の３つの粘度データを採用した解析を実施する（Ｓ２）。次に、Ｓ／Ｎ比の関係式を求めることにより、制御因子毎の成形条件値からのＳ／Ｎ比推定式を得る（Ｓ３）。
【００９１】
次に、各成形条件毎に、粘度バラツキに対して最安定条件を算出する（Ｓ４）。これは実績の粘度バラツキに対して鈍感な成形条件４５となる。次に、感度の関係式を求めることにより、制御因子毎に成形条件値の任意の組み合わせにおける粘度平均値からの圧力、上下限値からの圧力を得る（Ｓ５）。次に、受入検査合格樹脂において、発生し得る射出圧力範囲と最も確からしい射出圧力を算出する（Ｓ６）。ステップＳ６により、受入検査合格した樹脂を使用した場合の任意の成形条件時にとり得る射出圧力値４６が得られる。次に、最安定条件を量産に採用する（Ｓ７）。
【００９２】
本発明によれば、最も成形バラツキに影響する樹脂粘度バラツキを定量的に記録することが可能となり、樹脂受入検査時に不良樹脂を事前に選別することができる。かつ、そのバラツキを有した測定データからとり得る粘度の最も確からしい粘度と上下限粘度を使用して相当成形することにより、粘度バラツキを想定した時にとり得る射出圧力を算出することができ、実成形することなく、成形可否や監視圧力範囲が算出できる。
【００９３】
以上のように、本発明によれば、不良樹脂に起因する成形不良が回避できる。また、成形時の異常圧力を事前に把握でき、成形可否が迅速にできる。
（付記１）  射出成形機を用いて予め設定した射出条件でエアショット時の時間−圧力波形又は位置−圧力波形を自動的に取得する手段と、
ある一つの樹脂グレードを同じ成形条件及び乾燥条件で複数回取得し重複した圧力データを記録する手段と、
その複数回の圧力測定データから統計的代表値とバラツキの指標値を算出する手段と、
最も確からしい粘度として代表値を採用して粘度近似式を算出し、採用し得る上下限値の粘度としてバラツキの目標値を採用して粘度近似式を算出する手段と、
を有し、
樹脂固有値である粘度データとして採用し得る最も確からしい粘度データと上下限の粘度データを同時に登録することを特徴とする樹脂評価システム。
【００９４】
（付記２）  前記樹脂温度、射出速度−圧力の値から樹脂温度、せん断速度−粘度の関係に変換する手段として、成形機のシリンダ−ノズル間の形状を記録した成形機データベースを有し、当該成型機のシリンダ−ノズル間形状における圧力損失と等価となる相当キャピラリィ長さと相当半径を算出する手段を有することを特徴とする付記１記載の樹脂評価システム。
【００９５】
（付記３）  前記樹脂温度、射出速度−圧力の値から樹脂温度、せん断速度−粘度の関係に変換する手段として、当該成型機、当該樹脂とスプル圧力センサを内蔵した金型を使用して取得した実測のスプル圧力データに対し、解析スプル圧力が適合するように流動シミュレーションを繰り返して粘度を探索計算する手段を有することを特徴とする付記１記載の樹脂評価システム。
【００９６】
（付記４）  前記複数回取得した圧力データの取得時成形条件が異なる場合、樹脂温度−圧力の近似式を使用して測定圧力値を補間する手段を設け、測定条件が不揃いの圧力データからも当該粘度データを算出することを特徴とする請求項１記載の樹脂評価システム。
【００９７】
（付記５）  樹脂データベースに蓄えられた最も確からしい粘度データとその上下限の粘度データを用いて流動解析を行なう手段と、流動解析結果からスプル圧力を算出する手段と、スプル圧力から射出圧力を算出する手段を有し、これから成形しようとしている成形条件により解析を実施し、スプル先端圧力と射出圧力をそれぞれ算出し、そのスプル先端圧力及び射出圧力を表示する手段を有することを特徴とする付記１記載の樹脂評価システム。
【００９８】
（付記６）  事前解析条件として、粘度データの上下限値を誤差要因とし、これから成形しようとする製品の成形条件を制御因子とした解析計算結果のスプル先端圧力及び射出圧力を分析することを特徴とする付記４記載の樹脂評価システム。
【００９９】
（付記７）  射出成形機を用い、予め設定した射出条件でエアショット時の時間−圧力波形又は位置−圧力波形を自動的に取得する手段と、
ある一つの樹脂グレードを同じ成形条件及び乾燥条件で複数回取得した圧力データを記録する手段と、
その複数回の圧力測定データから代表値とバラツキの指標を算出する手段と、
を有し、粘度を算出する元データとして算出した代表値と上下限情報を登録した樹脂データベースを有することを特徴とする樹脂評価システム。
【０１００】
（付記８）  予め蓄積された樹脂の圧力代表値と上下限情報を有し、今回取得したエアショット圧力値の偏差値を求める手段を有し、採用可否の判断となるしきい値と偏差値を比較して、樹脂納品時にそのロットの良否判定と傾向を取得することを特徴とする付記５記載の樹脂評価システム。
【図面の簡単な説明】
【０１０１】
【図１】本発明のシステム構成例を示すブロック図である。
【図２】射出圧力−射出速度特性を示す図である。
【図３】粘度−せん断速度特性を示す図である。
【図４】キャピラリィ粘度計（キャピラリィレオメータ）の構成例を示す図である。
【図５】正確な粘度が判明しているマスタバッチがある場合の粘度算出手段を示す図である。
【図６】実測スプル圧力による粘度算出手順を示す図である。
【図７】近似式を使用したプロットデータ正規化手順を示す図である。
【図８】粘度グラフにおける最も確からしい粘度ととり得る粘度範囲の関係を示す図である。
【図９】粘度グラフにおける最も確からしい粘度ととり得る粘度範囲の関係を示す図である。
【図１０】粘度バラツキを使用した安定成形条件算出ステップを示す図である。
【図１１】保存データ構成例を示す図である。
【図１２】とり得る粘度範囲と受入検査時のプロットによる良否判定の説明図である。
【図１３】本発明のデータ登録フローを示す図である。
【図１４】登録データによるロット判定フローを示す図である。
【図１５】本発明の相当成形条件算出のフローを示す図である。
【図１６】射出成形機の構成例を示す図である。
【図１７】エアショット圧力測定のバラツキを示す図である。
【符号の説明】
【０１０２】
１      システムバス
２      エアショット条件設定部
３      エアショット自動運転部
４      エアショットデータ計測部
５      エアショットデータファイル整形部
６      エアショットデータファイル送信部
１０    射出成形機
１１    樹脂特性評価用データベース
１２    エアショットデータ受信部
１３    エアショットデータ分析部
２０    第１コンピュータシステム
２１    樹脂データベース
２２ａ  エアショットデータの検索部
２２ｂ  エアショット取得条件設定部
２３ａ  エアショットデータの検出部
２３ｂ  エアショット取得条件送信部
２４ａ  エアショットデータ正規化部
２４ｂ  エアショットデータの検出部
２５ａ  統計的代表、バラツキ算出部
２５ｂ  統計的代表、バラツキ算出部
２６ａ  せん断速度−粘度変換部
２６ｂ  せん断速度−粘度変換部
２７ａ  取り込みファイル形式出力部
２７ｂ  取り込みファイル形式出力部
３０    第２コンピュータシステム
３１    粘度の最も確からしい値による解析部
３２    粘度の上下限値による解析部
３３    とり得る圧力範囲算出部
３４    成形可否判定部
４０    第３コンピュータシステム
【図１】
2005349794.tif 000011
【図２】
2005349794.tif 000012
【図３】
2005349794.tif 000013
【図４】
2005349794.tif 000014
【図５】
2005349794.tif 000015
【図６】
2005349794.tif 000016
【図７】
2005349794.tif 000017
【図８】
2005349794.tif 000018
【図９】
2005349794.tif 000019
【図１０】
2005349794.tif 000020
【図１１】
2005349794.tif 000021
【図１２】
2005349794.tif 000022
【図１３】
2005349794.tif 000023
【図１４】
2005349794.tif 000024
【図１５】
2005349794.tif 000025
【図１６】
2005349794.tif 000026
【図１７】
2005349794.tif 000027